(57)【要約】【課題】高周波焼入れ後、曲がり、歪みの発生しにくい鋼材およびそれにより製作した高出力エンジンに適用可能なクランク軸を提供する。【解決手段】質量％で、Ｃ：０．２０〜０．４０％、Ｓｉ：０．０５〜１．２  ％、Ｍｎ：０．８０〜２．０  ％、Ｓ：０．０４〜０．３  ％、Ｃｒ：０．９  〜２．０  ％、Ｃａ：０  〜０．０２％、Ａｌ：０  〜０．０５０  ％、Ｎ：０  〜０．０２５  ％、ならびに残部Ｆｅおよび不可避不純物からなるフェライト−パーライト組織を有する鋼材を高周波焼入れしてクランク軸を得る。【選択図】    図３
2004183047.tif 000002
【特許請求の範囲】
【請求項１】
質量％で、
Ｃ：０．２０〜０．４０％、Ｓｉ：０．０５〜１．２  ％、Ｍｎ：０．８０〜２．０  ％、Ｓ：０．０４〜０．３  ％、Ｃｒ：０．９  〜２．０  ％、ならびに
残部Ｆｅおよび不可避不純物から成る鋼組成を備え、フェライト−パーライト組織を有することを特徴とする高周波焼入れ用鋼材。
【請求項２】
前記鋼組成が、質量％で、さらに、Ｃａ：０．０２％以下を含有する請求項１記載の高周波焼入れ用鋼材。
【請求項３】
前記鋼組成が、質量％で、さらに、Ａｌ：０．０５０  ％以下を含有する請求項１または２記載の高周波焼入れ用鋼材。
【請求項４】
前記鋼組成が、質量％で、さらに、Ｎ：０．０２５  ％以下を含有する請求項１ないし３のいずれかに記載の高周波焼入れ用鋼材。
【請求項５】
基地部のフェライト率が  ０．１〜１１面積％である請求項１ないし４のいずれかに記載の高周波焼入れ用鋼材。
【請求項６】
質量％で、Ｃ：０．２０〜０．４０％、Ｓｉ：０．０５〜１．２  ％、Ｍｎ：０．８０〜２．０  ％、Ｓ：０．０４〜０．３  ％、Ｃｒ：０．９  〜２．０  ％、Ｃａ：０  〜０．０２％、Ａｌ：０  〜０．０５０  ％、Ｎ：０  〜０．０２５  ％、ならびに残部Ｆｅおよび不可避不純物からなるフェライト−パーライト組織を有する鋼材を高周波焼入れして得たクランク軸。
【請求項７】
前記フェライト−パーライト組織のフェライト率が  ０．１〜１１面積％である請求項６記載のクランク軸。
【発明の詳細な説明】
【０００１】
【発明の属する技術分野】
本発明は、被削性に優れた鋼を素材として部品形状へ加工した後、高周波焼入れの表面処理を実施しても曲り、歪みが発生しにくい鋼材とそれに高周波焼入れして製作したクランク軸に関する。
【０００２】
【従来の技術】
例えば、クランク軸は強度確保の観点から表面処理を実施するのが一般的であるが、近年エンジンの高出力化に伴いピン、ジャーナルなどの平行部だけでなくフィレット部へも高周波焼入れを実施する動きがあり曲り、歪みが発生しにくい鋼材が望まれている。
【０００３】
従来にあっても、高周波焼入れ性にすぐれた鋼材についてはいくつか提案されており、特開平１１−２３６６４４号公報には、５〜４０ｋＨｚ  の周波数で高周波焼入れを行う高強度および低熱処理歪み特性を備えた鋼材が提案されている。
【０００４】
【特許文献１】特開平１１−２３６６４４号公報、請求項１その他
【０００５】
【発明が解決しようとする課題】
しかしながら、特許文献１では、Ｃｒ含有量が０．３５％以下となっており、これでは、高周波焼入れ後の顕微鏡組織にて均一なマルテンサイトが得られないほか、高周波焼入れ硬化層について十分な硬度および深さが確保されないことが判明した。
【０００６】
ここに、本発明の課題は、高周波焼入れ、特に５０ｋＨｚ  以下の周波数での高周波焼入れを行っても曲がり、歪みの発生しにくい鋼材を提供することである。
さらに本発明の具体的課題は、高出力エンジンに適用可能なようにジャーナル平行部だけでなくフィレット部にも高周波焼入れを行ったクランク軸を提供することである。
【０００７】
【課題を解決するための手段】
本発明者は、上記の課題を解決すべく、種々検討を重ねた結果、高周波焼入れ時の曲り、歪みを低減させるためＣを下げるとともに、高周波焼入れにより均一なマルテンサイトおよび焼入れ硬化層の硬さを確保するため、合金元素Ｃｒを高めることにより、高周波焼入れ時の材料性能を確保しつつ曲り、歪みを低減させることが可能であることを知り、本発明を完成した。
【０００８】
すなわち、本発明によれば、Ｃｒを多く添加することにより均一なマルテンサイトが形成され、焼入れ硬化層の深さ方向における硬さのバラツキが小さくなり、このことは、例えばクランク軸に適用された場合、疲労強度の向上につながるのである。そして、その場合、焼入れ後の曲がりや歪を抑えるため、Ｃ量を低くしておくというのである。
【０００９】
ここに、本発明は、質量％で、
Ｃ：０．２０〜０．４０％、Ｓｉ：０．０５〜１．２  ％、Ｍｎ：０．８０〜２．０  ％、Ｓ：０．０４〜０．３  ％、Ｃｒ：０．９  〜２．０  ％、ならびに
残部Ｆｅおよび不可避不純物から成る鋼組成を備え、フェライト−パーライト組織を有することを特徴とする高周波焼入れ用鋼材である。
【００１０】
本発明の好適態様にあっては、前記鋼組成が、質量％で、さらに、Ｃａ：０．０２％以下を含有してもよい。
また、前記鋼組成は、質量％で、さらに、Ａｌ：０．０５０  ％以下を含有してもよい。
【００１１】
さらに、前記鋼組成は、質量％で、さらに、Ｎ：０．０２５  ％以下を含有してもよい。
本発明の別の態様にあっては、基地部のフェライト率が  ０．１〜１１面積％である。
【００１２】
さらに別の面からは、本発明は、質量％で、Ｃ：０．２０〜０．４０％、Ｓｉ：０．０５〜１．２  ％、Ｍｎ：０．８０〜２．０  ％、Ｓ：０．０４〜０．３  ％、Ｃｒ：０．９  〜２．０  ％、Ｃａ：０  〜０．０２％、Ａｌ：０  〜０．０５０  ％、Ｎ：０  〜０．０２５  ％、ならびに残部Ｆｅおよび不可避不純物からなるフェライト−パーライト組織を有する鋼材を高周波焼入れして得たクランク軸である。
【００１３】
この場合にあっても、好ましくは、前記フェライト−パーライト組織のフェライト率は  ０．１〜１１面積％である。
【００１４】
【発明の実施の形態】
本発明によれば、高周波焼入れ時の曲り、歪みを低減させるためＣ量を低減させ、また均一なマルテンサイトの確保および高周波焼入れ硬化層の硬度の確保のため合金元素Ｃｒを最低限度の添加量に留める必要がある。しかしながら、前述の特許文献１に記載する発明のようにＣｒ含有量０．３５％以下では高周波焼入れ後の顕微鏡組織にて均一なマルテンサイトが得られないほか高周波焼入れ硬化層の十分な硬度および深さが確保されない。
【００１５】
本発明は、高周波焼入れ時のマルテンサイト変態時の膨張低減のためＣ含有量を０．２０〜０．４０％と低減させ、一方、焼入れ性能を確保するための合金元素としてＣｒを添加するが、その含有量を耐摩耗性、被削性の観点から、０．９  〜２．０  ％に制限するのである。
【００１６】
ここに、本発明における鋼組成の成分限定理由を説明する。なお、鋼組成を規定する「％」は特にことわらない限り、「質量％」である。
Ｃ：０．２０〜０．４０％
Ｃは高周波焼入れ硬化層の硬度およびマルテンサイト変態時の膨張に対する作用を有する。
【００１７】
Ｃ量の低下につれマルテンサイト変態時の膨張が低下し、また高周波焼入れ時の焼き割れは０．４０％以下で発生しにくいことからＣの含有量を０．４０％以下とした。しかしＣ量が０．２０％未満になると高周波焼入れ後の表面硬度が不足する等機械的性質の性能が確保できない。従って、Ｃ量は０．２０〜０．４０％とした。好ましくは、０．２０〜０．３５％である。
【００１８】
Ｓｉは脱酸作用および強化作用を有する。しかし、０．０５％未満ではこれらの効果が得がたい。しかし１．２  ％を超えると靱性低下となり生産性を落とすこととなる。またＡｃ３点が上がり高周波焼入れにより均一なマルテンサイトが得られなくなり表面硬度が著しく低下する。従って、Ｓｉ量は０．０５〜１．２  ％とした。好ましくは、０．１６％以上、さらに好ましくは０．２０％以上である。
【００１９】
Ｍｎ：０．８０〜２．０  ％
Ｍｎは強度および靱性を高める作用がある。更に、焼入れ性を上げてＣの共析濃度を上げ初析フェライトの析出を抑制する作用も有する。これらの効果はＭｎの濃度が０．８０％以上で得られる。一方、Ｍｎの過剰な添加はベイナイト組織の生成を招いて耐摩耗性、被削性に悪影響を及ぼすこととなり、特にＭｎの含有量が２．０  ％を超えると耐摩耗性および被削性の低下が著しくなる。従って、Ｍｎの含有量を０．８０〜２．０  ％とした。
【００２０】
Ｓ：０．０４〜０．３  ％
Ｓは硫化物として析出して被削性を改善する作用がある。この効果を得るには０．０４％以上の含有量が必要である。しかし０．３０％を超えると熱間加工性が低下する。従って、０．０４〜０．３０％とした。
【００２１】
Ｃｒ：０．９  〜２．０  ％
Ｃｒはフェライト率の低減および  Ａｃ１、Ａｃ３  変態点の低下作用を有する。またＡｃ１  とＡｃ３  の変態点の間隔を狭めマルテンサイト粒界へのベイナイトの析出、未固溶フェライトの残存がなくなることにより均一なマルテンサイトを得ることが可能となる。
【００２２】
Ｃｒ量が０．９  ％以上になるとフェライト率低減、変態点低下の効果が著しくなり均一なマルテンサイトが得られる。また高周波焼入れによる硬化層硬度も基地部近傍でも十分な硬度が得られる。
【００２３】
しかしＣｒの過剰な添加はベイナイト組織の生成を招き、耐摩耗性および被削性に悪影響を及ぼし、その含有量が２．０  ％を超えると耐摩耗性および被削性の低下が著しくなる。
【００２４】
したがって、Ｃｒの含有量を０．９  〜２．０  ％とした。望ましくは１．０  〜１．９  ％である。
フェライト率：  ０．１  〜１１面積％
本発明によれば、その好適態様にあっては、フェライト率を  ０．１〜１１面積％に限定する。
【００２５】
ここに、フェライト率は実施例において説明する計測法により求められるものであり、フェライト率が  ０．１面積％未満となると焼入れに際しての曲がり抑制効果が十分でなく、一方、１１面積％を越えると、焼入に際して均一なマルテンサイトの生成が十分でないことがある。
【００２６】
本発明にかかる鋼材を規定する鋼組成としては、さらに下記のような合金成分をさらに含有するものであってもよく、それらは所要特性に応じて適宜含有させることができる。
【００２７】
Ｃａ：０  〜０．０２％
Ｃａは必要に応じて添加すればよい。添加すれば被削性を高める作用を有する。この効果を得るにはＣａは０．０００５％以上の含有量とするのが好ましい。しかし、Ｃａの含有量が０．０２％を超えると前記効果は飽和しコストが嵩むばかりである。したがって、Ｃａの含有量を０〜０．０２％とした。
【００２８】
添加する場合、その含有量は、０．０２％以下、好ましくは０．０００５〜０．０２％とするのがよい。
【００２９】
Ａｌ：０  〜０．０５０  ％
Ａｌは必要に応じて添加すればよい。添加すれば脱酸作用を有する。この効果を得るにはＡｌは０．００２  ％以上の含有量とすることが好ましい。しかし、Ａｌを多量に添加すると硬質の介在物が増えて被削性に悪影響を及ぼし、特にＡｌが０．０５０  ％を超えると被削性の低下が著しくなる。したがって、Ａｌの含有量を０〜０．０５０  ％とした。Ａｌを添加する場合、Ａｌの含有量は０．０５０  ％以下とする。
【００３０】
本発明に係わる高周波焼入れ用鋼材はＳｉによって脱酸が図られているので必須ではないが十分な脱酸を行いたいときはＳｉとＡｌとを併用してもよい。
Ｎ：０〜０．０２５  ％
Ｎは必要に応じて添加すればよい。添加すれば窒化物や炭窒化物を形成して組織の微細化、或いは析出効果に寄与する。この効果を得るにはＮは０．００７  ％以上の含有量とするのが好ましい。しかし、Ｎを多量に添加すると青熱脆性が生じ、特にその含有量が０．０２５  ％を超えると青熱脆性が顕著になる。
【００３１】
したがって、Ｎの含有量を０〜０．０２５  ％とした。Ｎを添加する場合、好ましくは０．００７  〜０．０２５  ％とする。
このようにして得られた鋼材から、例えば、エンジン用クランク軸を製造するには慣用方法によってまず、熱間鍛造により成形を行い、旋削によって寸法通りに仕上げ、最終的に高周波焼入れを行えばよい。
【００３２】
高周波焼入れは、使用周波数によって硬化焼入れ深さが異なり、例えば硬化深さ３．０ｍｍ  以下を目標にするのであれば、５０ｋＨｚ  以下の周波数で十分である。
図１は、このようにして製作されたクランク軸の一部断面の模式的説明図であり、このようにジャーナル部１およびピン部２から成るクランク軸３それ自体の形状は周知であり、本発明においても特に制限されないが、好ましくは図１に破線の丸で囲った領域で示すフィレット部４にも高周波焼入れを行うものである。
【００３３】
特に、その好適態様では、フィレット部４にも高周波焼入れを行うことで、高出力エンジン用の優れたクランク軸３を構成することができる。
次に、実施例によって本発明の作用効果をさらに具体的に説明する。
【００３４】
【実施例】
本例では、表１に示す化学組成を有する鋼材を１５０ｋｇ  の真空誘導加熱炉で溶製し直径２１０  ｍｍのインゴットにした。なお、表１に示す基地部α（フェライト）率は、光学顕微鏡で観察された表面のフェライト−パーライト組織１ｍｍ２  中のフェライト量を測定し、これを面積率で示したものである。
【００３５】
【表１】
2004183047.tif 000003
【００３６】
上記のインゴットを通常の方法で１２５０℃に加熱した後、熱間鍛造して直径６５ｍｍの丸棒にした。なお、鍛造仕上げ温度は１０００℃とし熱間鍛造後は室温まで大気放冷した。
【００３７】
上記の直径６５ｍｍの丸棒に、通常の方法で旋削加工を施し外径６０ｍｍ、内径５０ｍｍ、高さ１０ｍｍのリングを作製し表２に示す３条件にて高周波焼入れを施した。
高周波焼入れ後の焼戻しは実施していない。
【００３８】
【表２】
2004183047.tif 000004
【００３９】
次に、高周波焼入れ後の顕微鏡組織を調べたが、これは、作製されたリングに各条件にて高周波焼入れを施しミクロ試料を切り出し、鏡面研磨した後ナイタル液で腐食して光学顕微鏡観察して組織を判定するとともに写真を撮影し、図２に示すように、（Ａ）  均一なマルテンサイト、（Ｂ）  不均一なマルテンサイト、（Ｃ）  未固溶フェライト残存層の厚さを材質ごとに比較することで行った。
【００４０】
結果を図３にグラフにまとめて示す。
また、高周波焼入れ後の断面硬さ分布を見るために、顕微鏡組織観察に用いたリングを用いてＨｖ硬さを測定した。
【００４１】
結果は、図４にグラフにまとめて示す。
さらに、高周波焼入れ処理後の体積変化をみるために、旋削加工を施された外径６０ｍｍ、内径５０ｍｍ、高さ１０ｍｍのリングの高周波熱処理前後での体積を測定し変化率を求め材質ごとに比較した。なお、体積は空気中重量と水中重量との差とから求めた。
【００４２】
結果は、図５にグラフにまとめて示す。
【００４３】
【発明の効果】
本発明により高周波焼入れ性能を確保しつつ高周波焼入れ時の曲り、歪みを低減させることを可能とした鋼材が得られるのであり、よって本発明は産業上価値の高い発明である。
【図面の簡単な説明】
【図１】クランク軸の一部断面の模式的説明図である。
【図２】高周波焼入れ後の代表的顕微鏡組織写真である。
【図３】各試料についての顕微鏡組織をまとめて示すグラフである。
【図４】各試料についての断面硬さ分布を示すグラフである。
【図５】各試料についての体積変化を示すグラフである。
【図１】
2004183047.tif 000005
【図２】
2004183047.tif 000006
【図３】
2004183047.tif 000007
【図４】
2004183047.tif 000008
【図５】
2004183047.tif 000009